脱酸された溶鋼を取鍋から一旦タンディッシュに注入し、次いでタンディッシュから鋳型に注入して鋼鋳片を連続鋳造するにあたり、取鍋からの溶鋼注入流がタンディッシュ底部に衝突する溶鋼注入部位と、タンディッシュから鋳型への溶鋼流出口との間に、前記溶鋼注入部位を四方向から囲んでタンディッシュの底部から上方に伸びる壁部と、該壁部の上端部位に前記溶鋼注入部位側を向いて水平方向に突出した庇状部と、を有する堰であって、前記壁部から前記庇状部に亘って連続した切り欠きを一箇所以上有し、外形が矩形の堰を配置したタンディッシュを用い、前記堰の上部開口部面積、前記切り欠きの開口面積、前記堰で囲まれる空間の体積、前記堰の矩形外形の長辺長さ、前記堰の矩形外形の短辺長さに対して、取鍋からタンディッシュへの溶鋼の注入流量と取鍋からタンディッシュへの溶鋼注入流の初期速度とが、下記の1の関係を満足するように、取鍋からタンディッシュへの溶鋼注入を制御しながら鋼鋳片を連続鋳造することを特徴とする、連続鋳造による高清浄度鋼鋳片の製造方法。003≦×V×≦035...1但し、1式において、Qは、取鍋からタンディッシュへの溶鋼の注入流量トン/秒、Uは、取鍋からタンディッシュへの溶鋼注入流の初期速度m/秒、S1は、庇状部を有する堰の上部開口部面積m2、S2は、切り欠きの開口面積m2、Vは、庇状部を有する堰で囲まれる空間の体積m3、Xは、堰の矩形外形の長辺長さm、Yは、堰の矩形外形の短辺長さmである。前記切り欠きの開口幅が0.02m以下であることを特徴とする、請求項1に記載の連続鋳造による高清浄度鋼鋳片の製造方法。特許文献1~6によって、タンディッシュにおける介在物の浮上分離は大幅に改善され、堰を設置しない場合に比較して溶鋼の清浄性は大幅に向上した。特に、特許文献3~6では、開口部へ向けて内方に且つ上方に伸びる環状の内面、または、壁部の上端部位から壁部の囲み中心へ向かって伸びる庇状部により、取鍋からタンディッシュへの溶鋼注入流は溶鋼の注入部位側に戻るように攪拌されることで、溶鋼注入流が減速され、介在物の浮上分離を阻害する、タンディッシュ内での短絡流及び高速流が解消されて、介在物の浮上に寄与している。しかしながら、特許文献3~6においても、未だ改善の余地がある。即ち、特許文献5を例にとれば、取鍋からの溶鋼注入流は、タンディッシュの底部から上方へ伸びる壁部に衝突することによって流れの向きを変え、更にその上部に存在する、壁部の上端部位から壁部の囲み中心へ向かって伸びる庇状部によって溶鋼注入部位側に戻るように攪拌されるが、堰の上部開口部面積、壁部に設ける切り欠きの開口面積、庇状部を有する堰で囲まれる空間の体積、及び堰の平面形状が、取鍋からタンディッシュへの溶鋼注入流量及びこの溶鋼注入流の流速に応じた適切な形状でない場合には、取鍋からの溶鋼注入流を均一に減速することができず、つまり、堰の効果を十分に得られず、タンディッシュ内での介在物の浮上分離の促進は期待できない。本発明はこのような事情に鑑みてなされたもので、その目的とするところは、タンディッシュの溶鋼注入部位と溶鋼流出口との間に、タンディッシュ底部から上方に伸びる壁部と、該壁部の上端部位に前記溶鋼注入部位側を向いて水平方向に突出した庇状部と、を有する堰を設置したタンディッシュを用いて連続鋳造するにあたり、庇状部を有する堰の形状を、タンディッシュへの溶鋼の注入流量及び溶鋼注入流の流速に応じて最適化することで、介在物の浮上分離を従来に比較して確実且つ有効に行うことができ、その結果、介在物起因の製品欠陥を大幅に低減することのできる、連続鋳造による高清浄度鋼鋳片の製造方法を提供することである。上記課題を解決するための本発明の要旨は以下のとおりである。1脱酸された溶鋼を取鍋から一旦タンディッシュに注入し、次いでタンディッシュから鋳型に注入して鋼鋳片を連続鋳造するにあたり、取鍋からの溶鋼注入流がタンディッシュ底部に衝突する溶鋼注入部位と、タンディッシュから鋳型への溶鋼流出口との間に、前記溶鋼注入部位を四方向から囲んでタンディッシュの底部から上方に伸びる壁部と、該壁部の上端部位に前記溶鋼注入部位側を向いて水平方向に突出した庇状部と、を有する堰であって、前記壁部から前記庇状部に亘って連続した切り欠きを一箇所以上有し、外形が矩形の堰を配置したタンディッシュを用い、前記堰の上部開口部面積、前記切り欠きの開口面積、前記堰で囲まれる空間の体積、前記堰の矩形外形の長辺長さ、前記堰の矩形外形の短辺長さに対して、取鍋からタンディッシュへの溶鋼の注入流量と取鍋からタンディッシュへの溶鋼注入流の初期速度とが、下記の1の関係を満足するように、取鍋からタンディッシュへの溶鋼注入を制御しながら鋼鋳片を連続鋳造することを特徴とする、連続鋳造による高清浄度鋼鋳片の製造方法。003≦×V×≦035...1但し、1式において、Qは、取鍋からタンディッシュへの溶鋼の注入流量トン/秒、Uは、取鍋からタンディッシュへの溶鋼注入流の初期速度m/秒、S1は、庇状部を有する堰の上部開口部面積m2、S2は、切り欠きの開口面積m2、Vは、庇状部を有する堰で囲まれる空間の体積m3、Xは、堰の矩形外形の長辺長さm、Yは、堰の矩形外形の短辺長さmである。2前記切り欠きの開口幅が0.02m以下であることを特徴とする、上記1に記載の連続鋳造による高清浄度鋼鋳片の製造方法。本発明によれば、庇状部を有する堰の形状を鋳造条件に基づいて最適化し、更に、この堰の形状に応じて、取鍋からタンディッシュへの溶鋼の注入流量及び取鍋からタンディッシュへの溶鋼注入流の初期速度を所定の範囲に制御するので、タンディッシュにおける介在物の浮上分離が促進され、鋳型に注入される溶鋼の清浄性が高まり、連続鋳造される鋼鋳片の清浄度が向上して、介在物起因の製品欠陥を大幅に低減することが実現される。以下、添付図面を参照して本発明を具体的に説明する。図1は、本発明の実施の形態を示す図であって、連続鋳造設備のタンディッシュ及び鋳型の部分を示す正面断面概略図、図2は、図1に示すタンディッシュの平面図、図3は、図1に示すタンディッシュの側面図である。図1~3において、符号1はタンディッシュ、2は鋳型、3は取鍋図示せずの底部に取り付けられたロングノズル、4はタンディッシュ1の底部に取り付けられた浸漬ノズルであり、予めアルミニウム、珪素、チタンなどの脱酸材で脱酸され、取鍋内に収容された溶鋼11がロングノズル3を介してタンディッシュ1に注入されながら、タンディッシュ内に所定量の溶鋼11を滞留させた状態で、タンディッシュ内の溶鋼11が浸漬ノズル4を介して鋳型2に注入されて、鋼鋳片12が製造されている。これらの図は、2台の鋳型2で、2条2ストランドのスラブ鋳片を連続鋳造する図である。本発明で使用するタンディッシュ1は、図1~3に示すように、取鍋図示せずからロングノズル3を介してタンディッシュ1に注入される溶鋼注入流がタンディッシュ1の底部に衝突する位置である溶鋼注入部位5と、タンディッシュ1から鋳型2への溶鋼流出口6との間に、タンディッシュ1の底部から鉛直方向上方に伸びる壁部8と、壁部8の上端部位に溶鋼注入部位側を向いて水平方向に突出した庇状部9と、を有する、壁部8の水平面への投影外形が矩形である堰7が配置されている。図1に示すように、堰7は、壁部8の溶鋼注入部位側の面と、庇状部9の下面側の面とが、円弧により滑らかに結ばれた形状となっているが、壁部8の溶鋼注入部位側の面と、庇状部9の下面側の面とが、直交する形状であっても構わない。堰7は、溶鋼注入部位5を四方から囲むように、タンディッシュ1の長辺面側にも配置されている。つまり、溶鋼注入部位5は、水平面への投影外形が正方形或いは長方形の矩形である堰7によって四方向から囲まれている。但し、堰7には、壁部8から庇状部9に亘って連続する切り欠き10が少なくも一箇所は設けられており、鋳造終了時には、堰7で囲まれる空間内の溶鋼11が、切り欠き10を通り、溶鋼流出口6に向いて排出されるように構成されている。図1~3に示すタンディッシュ1では、二箇所に切り欠き10が配置されているが、三箇所以上であっても構わない。また、図2では、切り欠き10がタンディッシュ1の長辺面側に設置されているが、切り欠き10の設置位置はタンディッシュ1の長辺面側に限る必要はなく、タンディッシュ1の短辺面側を向いた面に設置しても構わない。但し、切り欠き10がタンディッシュ1の短辺側を向いた面に設置される場合には、溶鋼流出口6に向かう短絡流が形成されて介在物の浮上が損なわれる虞があるので、切り欠き10はタンディッシュ1の長辺面側に設置することが好ましい。ロングノズル3を介して溶鋼注入部位5に注入された溶鋼11は、溶鋼注入部位5に衝突した後、溶鋼注入流の落下エネルギーによってタンディッシュ1の底面に沿って四方を向いて流れるが、堰7の壁部8に衝突して上向き方向となり、更に、堰7の上端部の庇状部9によって溶鋼注入部位5を向いた流れになる。溶鋼注入部位5を向いた、四方から来る流れは、互いに衝突し合い、運動エネルギーを消費して減速する。即ち、堰7によって、ロングノズル3を介して注入された高速の溶鋼流は大幅に減速されると同時に、タンディッシュ内の溶鋼流が均一化される。これにより、タンディッシュ内での短絡流及び高速流が解消されて、これらの流れに随伴して溶鋼流出口6から鋳型2に流出する介在物が減少する。つまり、タンディッシュ1における介在物の浮上分離が促進される。但し、この堰7による作用効果を得るためには、堰7の形状を鋳造条件に応じて最適化すると同時に、堰7の形状に応じた流量及び初期速度で溶鋼11をタンディッシュ1に注入する必要がある。即ち、堰7を配置したタンディッシュ1において、堰7の上部開口部面積、切り欠き10の開口面積、堰7で囲まれる空間の体積、堰7の矩形外形の長辺長さ、堰7の矩形外形の短辺長さ、取鍋からタンディッシュ1への溶鋼11の注入流量、取鍋からタンディッシュ1への溶鋼注入流の初期速度からなる7つの要因の鋼鋳片12の清浄化に及ぼす影響を調査した結果、取鍋からタンディッシュ1への溶鋼11の注入流量及び取鍋からタンディッシュ1への溶鋼注入流の初期速度に応じて堰7の形状を決定し、その形状の堰7を設置した上で、堰7の形状の決定に用いた鋳造条件に合致させて、溶鋼11をタンディッシュ1に注入することが必要であることが分った。取鍋からタンディッシュ1への溶鋼11の注入流量をQトン/秒、取鍋からタンディッシュ1への溶鋼注入流の初期速度をUm/秒、堰7の上部開口部面積をS1m2、切り欠き10の開口面積をS2m2、堰7で囲まれる空間の体積をVm3、堰7の矩形外形の長辺長さをXm、堰7の矩形外形の短辺長さをYmとして、以下に調査結果を説明する。尚、堰7の上部開口部面積S1とは、四方を庇状部9で囲まれた範囲の面積であり、切り欠き10の開口面積S2とは、それぞれの切り欠き10の開口幅と堰7の高さとの乗算で求められる各開口面積の、全ての切り欠き10の合計値である。また、堰7で囲まれる空間の体積Vとは、タンディッシュ1の底面と堰7の壁部8と堰7の庇状部9の下面とで囲まれる空間の体積であり、堰7の矩形外形の長辺長さXとは、水平面への投影矩形外形の長い方の長さ図2ではタンディッシュ1の長辺面と直行する壁部8の長さであり、堰7の矩形外形の短辺長さYとは、水平面への投影矩形外形の短い方の長さ図2ではタンディッシュ1の長辺面と平行な壁部8の長さである。また、取鍋からタンディッシュ1への溶鋼注入流の初期速度Uとは、ロングノズル3を流下する溶鋼11はロングノズル3の上部に設けられるスライディングノズル図示せずで流量を制御されており、このスライディングノズルで流量制御されて流下する時点の溶鋼流速である。図4に、横軸を、×[V]×XYとし、縦軸を鋼板での介在物起因の欠陥個数密度とし、鋼板での介在物起因の欠陥の発生密度に及ぼす×[V]×XYの影響を調査した結果を示す。図4は、二箇所の切り欠き10の開口幅をそれぞれ0.030mとしたときの結果である。尚、Q×Uは、タンディッシュ1への溶鋼注入流の落下エネルギーの大きさを示すものであり、[V]は、堰7の開口面積と堰内体積との比であり、堰内に注入された溶鋼11の堰内からの上昇度合いを示し、溶鋼中介在物の上昇し易さの尺度を示すものであり、XYは、堰上部からの上昇流速の均一度を示し、溶鋼中の介在物の浮上分離の尺度を表すと考えることができる。図4に示すように、溶鋼11の注入流量Q、溶鋼注入流の初期速度U、堰7の上部開口部面積S1、切り欠き10の開口面積S2、堰7で囲まれる空間の体積V、堰7の矩形外形の長辺長さX、堰7の矩形外形の短辺長さYが、下記の1式を満たす場合に、鋼板における介在物起因の欠陥の発生が少なくなることが分った。003≦×V×≦035...1×[V]×XYの値が0.03未満の場合、堰7からの溶鋼上昇流速が速くなりすぎ、タンディッシュ内の溶鋼表面を擾乱させ、溶鋼湯面上のタンディッシュスラグの巻き込みを起こす可能性があり、一方、×[V]×XYの値が0.35を超えると、堰7からの溶鋼上昇流速が遅く、介在物の浮上分離が不足する。従って、×[V]×XYの値を上記1式の範囲とする必要がある。また、図5は、×[V]×XYを0.095の一定とした条件下で切り欠き10の開口幅を変化させ、鋼板での介在物起因の欠陥の発生密度に及ぼす切り欠き10の開口幅の影響を調査した結果を示す図である。図5に示すように、切り欠き10の開口幅が0.02m以下の場合に、介在物起因の欠陥発生が更に少なくなることが分った。これは、切り欠き10の開口幅が0.02m以下になると、切り欠き10を通って堰外に流出する溶鋼11が減少し、堰7からの上昇流の比率が多くなり、介在物の浮上分離が促進されるためである。切り欠き10の開口幅が0.5mm未満では、切り欠き10を通過する溶鋼流量が少なすぎ、堰7で囲まれる空間内に溶鋼11が残留する虞があることから、切り欠き10の開口幅は0.5mm以上を確保することが好ましい。ここで、堰7は、上方に溶鋼11が存在することを前提とした堰であり、従って、堰7の高さは、少なくとも、堰7を配置する位置でのタンディッシュ内の溶鋼深さ未満とすることが必要である。また、好ましくは、堰7の高さは、堰7を配置する位置でのタンディッシュ内の溶鋼深さの1/2以下とする。一方、堰7の高さが余りに低いと、堰7の効果が得られないので、堰7の高さは100mm以上確保することが好ましい。また、実際の溶鋼注入部位5は点ではなく、或る程度の面積を持っており、このような溶鋼注入部位を四方から囲むと同時に、堰7で囲まれる空間の絶対量を確保するために、堰7の上部開口部のタンディッシュ長手方向の長さを、少なくともロングノズル3の下端部内径と同等とし、好ましくはそれ以上とする。尚、図1では、面積を有する溶鋼注入部位の中心位置を、溶鋼注入部位5として表示している。予定する溶鋼11の注入流量Q及び溶鋼注入流の初期速度Uに基づいて、堰7の上部開口部面積S1、切り欠き10の開口面積S2、堰7で囲まれる空間の体積V、堰7の矩形外形の長辺長さX、堰7の矩形外形の短辺長さYが、上記の1式を満たすように、堰7の形状を決定し、その形状の堰7をタンディッシュ1に配置し、このタンディッシュ1を使用して、タンディッシュ1への溶鋼11の注入流量Q及び溶鋼注入流の初期速度Uが1式の関係式を満足するように、タンディッシュ1への溶鋼11の注入を制御しながら連続鋳造することで、ロングノズル3から注入された溶鋼中の介在物は、堰7によって上向き方向の流動を得て、タンディッシュ内の溶鋼湯面に浮上分離する。つまり、堰7によって溶鋼中の介在物の浮上分離が促進され、清浄な鋼鋳片12の製造が可能となる。以上説明したように、本発明によれば、庇状部9を有する堰7の形状を鋳造条件に基づいて最適化し、更に、取鍋からタンディッシュ1への溶鋼11の注入流量及び取鍋からタンディッシュ1への溶鋼注入流の初期速度を、堰7の形状に応じて所定の範囲に制御するので、タンディッシュ1における介在物の浮上分離が促進され、鋳型2に注入される溶鋼11の清浄性が高まり、連続鋳造される鋼鋳片12の清浄度が向上して、介在物起因の製品欠陥を大幅に低減することが実現される。転炉での溶銑の脱炭精錬及びその後のRH真空脱ガス装置での真空脱ガス精錬によって溶製した約250トンのアルミキルド極低炭素鋼を、図1に示す構成の容量70トンの2ストランド方式のタンディッシュを有するスラブ連続鋳造設備を用い、鋳型への溶鋼鋳造速度をストランドあたり5.0トン/分、取鍋からタンディッシュへの溶鋼注入量を2ストランドの合計で10.0トン/分Q=0.167トン/秒として、鋼のスラブ鋳片に連続鋳造する試験を実施した。その際に、取鍋からタンディッシュへの溶鋼注入流の初期速度U、堰の上部開口部面積S1、切り欠きの開口面積S2、堰で囲まれる空間の体積V、堰の矩形外形の長辺長さX、堰の矩形外形の短辺長さYを変更して鋳造し、本発明の範囲を満足させた試験本発明例1~7と、本発明の範囲を満足しない試験比較例1~6とを行った。初期速度Uは、ロングノズルの上部に配置されるスライディングノズルの開口径を変更することによって調整した。また、全てのタンディッシュで、庇状部の突出長=壁部内壁面からの突出長さを0.12m、壁部と庇状部とを結ぶ円弧の半径を0.06mとした。また、比較のために、堰を設置していない以外は試験鋳造と同一のタンディッシュを使用した鋳造試験も実施した従来例。表1に、タンディッシュへの溶鋼の注入条件=Q×U、使用したタンディッシュの堰の形状、及び、溶鋼の注入条件と堰形状とから定まる×[V]×XYの値を示す。尚、表1に示す切り欠きの開口幅は、二箇所に設置した切り欠きのそれぞれの開口幅である。鋳造後、超音波探傷測定により鋳片の介在物数を調査した。図6に、鋳片の介在物数の調査結果を示す。尚、図6は、堰を配置していないタンディッシュを使用した従来例での介在物測定値を基準=1.0として指数化して表示している。図6に示すように、本発明を適用することで、スラブ鋳片の介在物数を大幅に削減できることが確認できた。つまり、本発明を適用することにより、タンディッシュにおける介在物の浮上効果を大幅に促進できることが確認できた。